단계 2 : 상기 단계 1 에서 제조 된 실리콘 - 글루 코즈 현탁액 은 초음파 분무 건조 공정 을 통해 실리콘 입자 표면 이 탄소 전구체 로 코팅 된 실리콘 - 탄소 복합체 를 제조 하 였 다 . 초음파 분무 건조 공정 은 초음파 분무 노즐 과 온도 400 ℃, 이송 가스 유량 이 1 l / min 인 관상 형 가열로 를 통해 수행 되 었 으며 , 분무 공정 에 사용 되 는 실리콘 - 글루 코즈 현탁액 농도 는 0 . 5 wt % 이 었 다 .